(57)【要約】【課題】真空断熱材用外包材の初期劣化を抑制し、真空断熱材の性能を維持する。【解決手段】真空断熱材１０は、芯材１２と、芯材１２を包み且つ内部が真空状態にされた外包材１１とを備える。外包材１１は、水分及びガスの少なくとも一方を吸着する吸着層２３と、吸着層２３を両面から挟むように設けられ、ガスバリア性を有する第１のバリア層２２及び第２のバリア層２４とを有する。【選択図】図１
2014109334.tif 000002
【特許請求の範囲】
【請求項１】
芯材と、
前記芯材を包み且つ内部が真空状態にされた外包材とを備え、
前記外包材は、
水分及びガスの少なくとも一方を吸着する吸着層と、
前記吸着層を両面から挟むように設けられ、ガスバリア性を有する第１のバリア層及び第２のバリア層とを有することを特徴とする真空断熱材。
【請求項２】
請求項１において、
前記第１のバリア層及び前記第２のバリア層の少なくとも一方はアルミニウム層であり、
前記アルミニウム層は、アルミニウム箔層又はアルミニウム蒸着層であることを特徴とする真空断熱材。
【請求項３】
請求項１又は２において、
前記外包材は、エチレン−ビニルアルコール共重合体からなる層を備えることを特徴とする真空断熱材。
【請求項４】
請求項１〜３のいずれか１つにおいて、
前記吸着層は、バリア性の高い樹脂に水分及びガスの少なくとも一方を吸着する吸着性材料を含有させた構成であることを特徴とする真空断熱材。
【請求項５】
請求項１〜４のいずれか１つにおいて、
前記外包材は、いずれも一方の面にヒートシール層を備え、
前記ヒートシール層同士が溶着されることにより前記芯材を包んでおり、
前記外包材の内側において、前記ヒートシール層同士の溶着部に沿って、水分及びガスの少なくとも一方を吸着する吸着層を含むシートが配置されていることを特徴とする真空断熱材。
【請求項６】
請求項５において、
前記シートは、前記外包材と同じ構成を有することを特徴とする真空断熱材。
【請求項７】
請求項５又は６において、
前記シートは、前記外包材に対して溶着されていることを特徴とする真空断熱材。
【請求項８】
請求項１〜７のいずれか１つにおいて、
前記吸着層は、酸化セリウム、酸化コバルト、酸化カルシウム、酸化ストロンチウム、ゼオライト及びシリカゲルの少なくとも１つを材料として含むことを特徴とする真空断熱材。
【請求項９】
水分及びガスの少なくとも一方を吸着する吸着層と、
前記吸着層を両面から挟むように設けられ、ガスバリア性を有する第１のバリア層及び第２のバリア層とを有することを特徴とする真空断熱材用外包材。
【請求項１０】
請求項９において、
前記第１のバリア層及び前記第２のバリア層の少なくとも一方はアルミニウム層であり、
前記アルミニウム層は、アルミニウム箔層又はアルミニウム蒸着層であることを特徴とする真空断熱材用外包材。
【請求項１１】
請求項９又は１０において、
エチレン−ビニルアルコール共重合体からなる層を備えることを特徴とする真空断熱材用外包材。
【請求項１２】
請求項９〜１１のいずれか１つにおいて、
前記吸着層は、バリア性の高い樹脂に水分及びガスの少なくとも一方を吸着する吸着性材料を含有させた構成であることを特徴とする真空断熱材用外包材。
【請求項１３】
請求項９〜１２のいずれか１つにおいて、
前記吸着層は、酸化セリウム、酸化コバルト、酸化カルシウム、酸化ストロンチウム、ゼオライト及びシリカゲルの少なくとも１つを材料として含むことを特徴とする真空断熱材用外包材。
【発明の詳細な説明】
【技術分野】
【０００１】
本開示は、断熱芯材を外包材に封入して外包材の内部を真空状態とした真空断熱材と、それに用いる外包材とに関する。
【背景技術】
【０００２】
冷蔵庫、保温庫等に用いる断熱材として、真空断熱材が知られている。真空断熱材は、断熱芯材を袋状の外包材に封入し、外包材の内部を真空状態として密封した構造を有する。
【０００３】
真空断熱材の断熱性能を長期間に亘って維持するためには、外包材内部における真空度を維持することが要求される。
【０００４】
そこで、外部からの水分及びガスの侵入を抑えるために、外包材にはガスバリア性の高い材料が用いられる。また、侵入した水分及びガスを吸着するために、断熱芯材に加えて吸着剤を外包材の中に設けることも行なわれている。例えば、断熱芯材に設けた切り欠きに吸着剤を入れる構成、シート状の吸着剤を断熱芯材と共に外包材に封入する構成等がある。
【０００５】
更に、外包材において、ガスバリア層の一方に水分及びガスを吸着するための吸着層を設けることも行なわれている（例えば、特許文献１及び２）。これにより、ガス及び水分の侵入を抑える機能と、ガス及び水分が侵入した場合にもこれを吸着する機能とを有する外包材となっている。
【０００６】
また、外包材の密封は、一般にはヒートシールによって行なわれる。そこで、外包材の一方の面を、ヒートシールに適した材料からなるヒートシール層とする。真空断熱材の製造の際には、ヒートシール層を内側にした袋状の外包材に断熱芯材を挿入し、ヒートシール層同士を溶着させることで密封が行なわれる。
【先行技術文献】
【特許文献】
【０００７】
【特許文献１】特開２００７−３１３６５２号公報
【特許文献２】特開平１０−１２２４７７号公報
【発明の概要】
【発明が解決しようとする課題】
【０００８】
しかしながら、前記の特許文献１及び２における真空断熱材の外包材には、製造した時からすぐに劣化が始まるという課題がある。つまり、ガス及び水分が吸着材に接触すると吸着はすぐに始まるので、外包材を製造した後、真空断熱材の製造に用いられるまでの間にも吸着層にはガス及び水分が吸着する。この結果、真空断熱材が製造された際、既に吸着層の吸着性能は劣化しており、十分な機能を発揮できない場合がある。
【０００９】
このような外包材の初期劣化を抑制するために、製造した外包材の保存方法及び真空断熱材の製造方法について様々な対策が取られているが、それが製造工程の増加、外包材の無駄（使用できない部分）の増加等の原因となり、コストの上昇を招いている。
【００１０】
また、真空断熱材の状態において、ガスバリア層にピンホールが生じた場合、ガス及び水分が真空断熱材内に侵入して真空度を劣化させ、ひいては断熱性能を劣化させる原因となる。
【００１１】
以上に鑑み、本開示は、真空断熱材用外包材の使用前の劣化（初期劣化）を抑制すると共に、真空断熱材における断熱性能の維持を目的とする。
【課題を解決するための手段】
【００１２】
本願発明者等は、外包材の初期劣化を抑えるために、吸着層の両面にバリア層を設けることを着想した。
【００１３】
また、ヒートシール層同士が溶着されたヒートシール部が、ガス及び水分が真空断熱材内に侵入する経路となること、当該経路からの侵入は外包材の面部分からの侵入に比べて非常に多いことに着目した。更に、その対策として、外包材の内側においてヒートシール部に沿って吸着層を含むシートを設けることを着想した。
【００１４】
具体的に、本開示の真空断熱材は、芯材と、芯材を包み且つ内部が真空状態にされた外包材とを備え、外包材は、水分及びガスの少なくとも一方を吸着する吸着層と、吸着層を両面から挟むように設けられ、ガスバリア性を有する第１のバリア層及び第２のバリア層とを有する。
【００１５】
このような真空断熱材において、外包材の吸着層はその両面にバリア層（第１のバリア層及び第２のバリア層）を備えている。これにより、外包材の吸着層に達する水分及びガスは僅かとなるので、特別な対策を取らなくても外包材の初期劣化は抑制されている。従って、コスト増加を避けながら真空断熱材の性能を確保することができる。
【００１６】
第１のバリア層及び第２のバリア層の少なくとも一方はアルミニウム層であり、アルミニウム層は、アルミニウム箔層又はアルミニウム蒸着層であっても良い。
【００１７】
アルミニウム層は、水分及びガスの侵入を抑えるバリア性に優れるので、バリア層として用いるのに適している。また、アルミニウム層の例としてはアルミニウム箔層及びアルミニウム蒸着層が挙げられ、これらを比較すると、バリア性についてはアルミニウム箔層、断熱性についてはアルミニウム蒸着層が優れている。従って、それぞれ必要に応じて選択するのがよい。
【００１８】
また、外包材は、エチレン−ビニルアルコール共重合体からなる層を備えても良い。
【００１９】
エチレン−ビニルアルコール共重合体（ＥＶＯＨ）からなる層は、ガスに対するバリア性に優れている。従って、このような層を設けることにより、外包材のバリア性がより向上するので、より確実に性能が維持される真空断熱材が実現する。ここで、ＥＶＯＨからなる層は、アルミニウム層からなる第１又は第２のバリア層とは別の追加のバリア層として設けられていても良いし、第１又は第２のバリア層がＥＶＯＨからなる層であっても良い。
【００２０】
また、吸着層は、バリア性の高い樹脂に水分及びガスの少なくとも一方を吸着する吸着性材料を含有させた構成であっても良い。
【００２１】
つまり、吸着層自体もバリア性を有するようにしても良い。これにより、外包材のバリア性を更に向上することができる。
【００２２】
また、外包材は、いずれも一方の面にヒートシール層を備え、ヒートシール層同士が溶着されることにより芯材を包んでおり、外包材の内側において、ヒートシール層同士の溶着部に沿って、水分及びガスの少なくとも一方を吸着する吸着層を含むシートが配置されていても良い。
【００２３】
真空断熱材は、ヒートシール層同士が向き合うように２枚の外包材により芯材を挟み、芯材の周囲を囲んでヒートシール層同士を溶着させた構成を有する。ここで、ヒートシール層自体は、通常は吸着性及びバリア性が低い。従って、ヒートシール層同士が合わさったヒートシール部が、水分及びガスの侵入経路となり得る。これに対し、外包材の内側において、ヒートシール部に沿って吸着層を含むシートを配置することにより、ヒートシール部から侵入した水分及びガスを吸着できるようにする。これにより、ヒートシール部を経路とする水分及びガスによる真空断熱材の性能劣化を抑制することができる。
【００２４】
ここで、シートは、外包材と同じ構成を有していてもよい。
【００２５】
また、シートは、外包材に対して溶着されていてもよい。
【００２６】
このようにすると、より確実にヒートシール部から侵入した水分及びガス等を吸着することができる。
【００２７】
また、吸着層は、酸化セリウム、酸化コバルト、酸化カルシウム、酸化ストロンチウム、ゼオライト及びシリカゲルの少なくとも１つを材料として含んでいても良い。
【００２８】
吸着剤の具体的材料として、このようなものを用いることができる。
【００２９】
次に、本開示の真空断熱材用外包材は、水分及びガスの少なくとも一方を吸着する吸着層と、吸着層を両面から挟むように設けられ、ガスバリア性を有する第１のバリア層及び第２のバリア層とを有する。
【００３０】
これにより、ガスバリア性及び吸着性に優れ、且つ、真空断熱材に用いられる前に吸着層が水分及びガスを吸着することが抑制されていることから外包材としての初期劣化を抑制することができる外包材となっている。
【００３１】
尚、第１のバリア層及び第２のバリア層の少なくとも一方はアルミニウム層であり、アルミニウム層は、アルミニウム箔層又はアルミニウム蒸着層であっても良い。
【００３２】
先にも述べた通り、バリア性に優れるアルミニウム層はバリア層として用いるのに適しており、また、バリア性についてはアルミニウム箔層、断熱性についてはアルミニウム蒸着層が優れているので、それぞれ必要に応じて選択するのがよい。
【００３３】
また、エチレン−ビニルアルコール共重合体からなる層を備えていても良い。
【００３４】
エチレン−ビニルアルコール共重合体（ＥＶＯＨ）からなる層はバリア性に優れているので、このような層を設けることにより、外包材のバリア性が向上する。ここで、ＥＶＯＨからなる層は、アルミニウム層からなる第１又は第２のバリア層とは別の追加のバリア層として設けられていても良いし、第１又は第２のバリア層がＥＶＯＨからなる層であっても良い。
【００３５】
また、吸着層は、バリア性の高い樹脂に水分及びガスの少なくとも一方を吸着する吸着性材料を含有させた構成であっても良い。
【００３６】
吸着層自体もバリア性を有するようにすることにより、外包材のバリア性を更に向上させることができる。
【００３７】
また、吸着層は、酸化セリウム、酸化コバルト、酸化カルシウム、酸化ストロンチウム、ゼオライト及びシリカゲルの少なくとも１つを材料として含んでいても良い。
【００３８】
吸着剤の具体的材料として、このようなものを用いることができる。
【発明の効果】
【００３９】
以上の通り、本開示の真空断熱材用外包材は初期劣化を抑えることができるので、真空断熱材の性能維持及びコスト低下に貢献する。また、ヒートシール部からの水分及びガスの侵入に対応して、真空断熱材の性能を維持することができる。
【図面の簡単な説明】
【００４０】
【図１】図１（ａ）は、本開示の例示的真空断熱材を示す断面図であり、図１（ｂ）は、図１（ａ）の真空断熱材に用いる外包材の構成を示す図である。
【図２】図２は、図１（ａ）の真空断熱材のヒートシール部に生じる水分及びガスの侵入路と、当該侵入路への対策について説明する図である。
【図３】図３（ａ）及び（ｂ）は、本開示における外包材の例を示す図である。
【図４】図４は、本開示の真空断熱材の別の例を示す図である。
【発明を実施するための形態】
【００４１】
以下、本開示の真空断熱材及びそれに用いる外包材の一実施形態について、図面を参照しながら説明する。尚、以下はいずれも例示であり、本開示の技術を記載内容に限定することを意図するものではない。また、図面はそれぞれの構成要素を主体に模式的に示すものであり、細かな形状、寸法等については理解を容易にするための強調及び省略等を含む場合がある。
【００４２】
図１（ａ）は、本開示の例示的真空断熱材１０の断面を示す図であり、図１（ｂ）は、真空断熱材１０に用いられている外包材１１の構造を示す断面図である。
【００４３】
図１（ａ）に示す通り、真空断熱材１０は、薄い板状又はシート状に形成された断熱芯材１２を、両側から外包材１１の間に挟んで収納した構造を有する。断熱芯材１２の周囲において外包材１１同士はヒートシール（熱溶着）されてヒートシール部３１を形成している。外包材１１の内部は減圧されている。また、外包材１１の内側において、ヒートシール部３１に沿って吸着シート１３が設けられている。断熱芯材１２は、例えば、グラスウール等の繊維積層体又は珪酸カルシウム等からなる。
【００４４】
以上のような真空断熱材１０は、断熱芯材１２によって形状を維持しながら外包材１１の内部を真空状態に減圧することにより、断熱性を発揮する。尚、ここで言う真空状態とは、例えば０．１Ｐａ以上で且つ１００Ｐａ以下程度に減圧された状態を指すものとする。
【００４５】
真空断熱材１０が断熱性を長期にわたって維持するためには、外包材１１の内部における減圧状態を維持する必要がある。従って、外包材１１は、外部からの水分及びガスの侵入を防止又は抑制する構成とする。
【００４６】
そのために、外包材１１は、図１（ｂ）に例示すような積層構造を有する。具体的には、外包材１１は、真空断熱材１０として使用する際の外側から順に、外表層２１、第１のバリア層２２、吸着層２３、第２のバリア層２４及びヒートシール層２５が積層された構造を有している。
【００４７】
第１のバリア層２２及び第２のバリア層２４は、例えば、アルミニウム蒸着層であり、水分及びガスの透過を防止又は抑制するガスバリア性を有する層である。いずれも、膜厚は例えば０．０１μｍ以上で且つ０．１μｍ以下程度とするのが望ましく、ここでは０．０５μｍとしている。
【００４８】
吸着層２３は、水蒸気、窒素及び酸素等を吸着するための層であり、酸化セリウム、酸化コバルト、酸化カルシウム、酸化ストロンチウム、ゼオライト又はシリカゲル等を用いることができる。この膜厚は例えば１０μｍ以上で且つ２００μｍ以下程度とするのが望ましく、ここでは８０μｍとしている。
【００４９】
外表層２１は、外包材１１の機械的強度を得ると共に、より内側の層（第１のバリア層２２、吸着層２３、第２のバリア層２４等）を保護する機能を有する。これは、例えばナイロン又はＰＥＴ（ポリエチレンテレフタレート）等からなっていても良いし、外表層２１自体も複数の層からなっていてもよい。例えば、膜厚１２μｍのＰＥＴ層及びその上に積層された膜厚２５μｍのナイロン層からなっていても良い。
【００５０】
ヒートシール層２５は、断熱芯材１２を外包材１１の内側に封入するために熱溶着が可能な材料、例えばＬＬＤＰＥ（直鎖状低密度ポリエチレン）からなる層である。膜厚は例えば２０μｍ以上で且つ１００μｍ以下程度とするのが望ましく、ここでは５０μｍとしている。
【００５１】
真空断熱材１０の内部に対するガス及び水分の侵入は、まず、第１のバリア層２２によって防止又は抑制される。水分及びガスが第１のバリア層２２を透過した場合、又は、第１のバリア層２２にピンホール等が生じ、該ピンホール等から水分及びガスが侵入した場合、吸着層２３によって吸着することで外包材１１よりも内側への到達を抑制する。第２のバリア層２４についても、水分及びガスの侵入を抑制する機能を果たす。
【００５２】
また、吸着層２３を第１のバリア層２２及び第２のバリア層２４によって挟んでいる構造により、真空断熱材１０に用いられるよりも前に外包材１１が劣化するのを抑制している。
【００５３】
つまり、真空断熱材１０を製造するためには、外包材１１及び断熱芯材１２等の材料が製造され、その後、真空断熱材１０に加工される。ここで、外包材１１において、吸着層２３のいずれか一方のみにガスバリア性を有する層が設けられていたとすると、その反対側からは吸着層に対して水分及びガスが制限無く吸着される。このような吸着は外包材が製造された直後から始まり、真空断熱材に用いられた時点では多くの水分及びガスが吸着していることもありうる。そのような状態の外包材を用いて製造された真空断熱材は、性能を維持することができない。
【００５４】
これに対し、本実施形態の外包材１１の場合、吸着層２３を両面から挟むように第１のバリア層２２及び第２のバリア層２４が形成されている。従って、吸着層２３に対する水分及びガスの吸着は抑制されており、外包材１１の製造後、真空断熱材１０に利用されるまでの間に発生する初期劣化は抑制されている。これは、外包材１１を用いて製造される真空断熱材１０の信頼性（断熱性能の維持）に貢献する。
【００５５】
次に、図１（ａ）の吸着シート１３について更に説明する。図２は、真空断熱材１０の外周部を拡大して示す図である。尚、外包材１１の積層構造については一部の層のみを示している。
【００５６】
前述の通り、真空断熱材１０において、２枚の外包材１１が断熱芯材１２を挟み、断熱芯材１２の周囲においてヒートシール層２５同士が溶着されている。ここで、ヒートシール層２５はガスバリア性が低いので、断熱芯材１２の周囲に形成されるヒートシール部３１の端部から真空断熱材１０（外包材１１）の内側に通じる水分及びガスの侵入路４１が形成されてしまう。第２のバリア層２４は、ヒートシール層２５よりも外側に位置しているので、侵入路４１を塞ぐことはできない。
【００５７】
そこで、外包材１１の内側において、ヒートシール部３１に沿うように、少なくとも吸着層３３を含む吸着シート１３を配置する。これは、ヒートシール部３１における侵入路４１を塞ぐように、ヒートシール部３１に対して略直角に配置するのが良い。
【００５８】
このようにすると、侵入路４１から侵入した水分及びガスについて、吸着シート１３を配置の吸着層３３によって吸着し、真空断熱材１０内の真空度の劣化を抑制することができる。
【００５９】
尚、吸着シート１３は、バリア層を更に備えていても良い。吸着層２３よりも断熱芯材１２の側にバリア層３５を備えるようにすると、水分及びガスが断熱芯材１２の側に進むのを抑えて真空断熱材１０の厚さ方向（矢印４２）に拡散させると共に、吸着層２３に吸着させることができる。
【００６０】
更に、吸着シート１３は、外包材１１と同じ構造を備えていても良い。つまり、吸着層３３に対し、バリア層３５とは反対側にも他のバリア層３６を備えていても良い。この場合、水分及びガスを矢印４２方向に拡散させることにより経路が長くなり、水分及びガスが断熱芯材１２に到達するのを抑制できる。また、仮に吸着シート１３に垂直に水分等が侵入したとしても、吸着層２３によって吸着させるので、断熱芯材１２には到達し難くなっている。
【００６１】
尚、吸着シート１３は、ヒートシール部３１の側にヒートシール層３４を備えているのが良い。これにより、外包材１１のヒートシール層２５に対して吸着シート１３のヒートシール層３４を熱溶着させることができる。従って、ヒートシール部３１の沿うように吸着シート１３を固定し、より確実に侵入路４１からの水分及びガスの侵入を抑制することができる。
【００６２】
尚、吸着シート１３は、外包材１１同士をヒートシールしてヒートシール部３１とする際に、吸着シート１３付近も同時に加熱することによって、外包材１１に対して熱溶着させる。また、外包材１１同士のヒートシールとは別に、少なくとも吸着シート１３の部分を加熱することによって外包材１１に熱溶着させても良い。
【００６３】
（実施例）
次に、実施形態の実施例１について説明する。図３（ａ）は、実施例１の外包材１１ａについて、積層構造を示す図である。
【００６４】
本実施例において、吸着層２３と、その両側の第１のバリア層２２及び第２のバリア層２４と、ヒートシール層２５とについては、図１（ｂ）に示すのと同様である。つまり、酸化カルシウムからなる膜厚８０μｍの吸着層３３に対し、いずれもアルミニウム蒸着層からなり且つ膜厚が０．０５μｍである第１のバリア層２２及び第２のバリア層２４が形成されている。また、最も内側となるヒートシール層２５は、膜厚５０μｍのＬＬＤＰＥ層である。
【００６５】
更に、第１のバリア層２２上には、外表層２１として、膜厚１２μｍのＰＥＴ層５２と、その上に積層された膜厚２５μｍのナイロン層５１とが形成されている。
【００６６】
また、第２のバリア層２４とヒートシール層２５との間に、膜厚１２μｍのＥＶＯＨ層５３が設けられている。
【００６７】
ＥＶＯＨはガスに対するバリア性が高い。従って、アルミ蒸着層である第２のバリア層２４に加えてＥＶＯＨ層５３を備えることにより、ガスを更に確実に抑制することができる。
【００６８】
尚、外包材１１ａを用いて形成される真空断熱材全体の厚さは、例えば５ｍｍから２０ｍｍ程度である。また、ヒートシール部３１の幅は、例えば１０ｍｍから２０ｍｍ程度である。
【００６９】
ここで、比較例として、膜厚５０μｍのＬＬＤＰＥ層からなるヒートシール層と、膜厚６μｍのアルミニウム箔層からなるバリア層と、膜厚１２μｍのＰＥＴ層及び膜厚２５μｍのナイロン層からなる外表層だけからなる外包材を考える。
【００７０】
このような比較例の外包材は、例えば、水蒸気透過度において５×１０−４ｇ／ｍ２・day性能を有する。これを用いて４１０ｍｍ×２９０ｍｍ（ヒートシール部を含まない）の真空断熱材を形成したとすると、両面からの水分の侵入量は、１０年間で０．４ｇ程度となる。
【００７１】
これに対し、本実施例の外包材１１では、酸化カルシウムを用いた吸着層２３は例えば７ｇ／ｍ２の水分吸着能力を有しており、前記の寸法（４１０ｍｍ×２９０ｍｍ）であれば両側の外包材１１を合わせて１．７ｇ程度の水分を吸着できる。
【００７２】
従って、１０年間に侵入する水分を十分に吸着可能である。更に、外包材１１ａを製造してから真空断熱材に用いるまでの期間は、当然ながら１０年よりも遙かに短いので、この期間に外包材１１ａの吸着層２３が水分等を吸着して劣化することは防がれている。
【００７３】
また、本実施例の外包材１１ａを用い、前記の寸法（４１０ｍｍ×２９０ｍｍ）であり且つヒートシール部の幅が２０ｍｍである真空断熱材１０とした場合、ヒートシール層２５部分（侵入路４１）からの水分の侵入は１０年間で例えば  ５．１ｍｇ程度となる。これについても、真空断熱材の内部においてヒートシール部３１に沿うように吸着シート１３を配置することにより、水分侵入を抑制することができる。
【００７４】
尚、図３（ａ）の例では、第２のバリア層２４側にのみＥＶＯＨ層を設けている。しかしながら、第１のバリア層２２の側にもＥＶＯＨ層を設けても良い。無論、第２のバリア層２４側のみにＥＶＯＨ層を設けても良い。
【００７５】
更に、アルミニウム蒸着層からなるバリア層に代えてＥＶＯＨ層を設けても良い。この例を図３（ｂ）に示す。図３（ｂ）の外包材１１ｂは、図３（ａ）の外包材１１ａから単純に第２のバリア層２４を除いた構成を有する。この場合、外包材１１ａに比べるとヒートシール層２５の側におけるバリア性は低くなるが、ＥＶＯＨ層５３のバリア性は機能する。使用目的及び要求される性能によっては、このような構成とすることも考えられる。
【００７６】
また、以上では、吸着層２３として酸化カルシウムを用いた層を想定しており、吸着層２３自体はバリア性を有していない。しかしながら、例えばＥＶＯＨ、ＰＶＯＨ（polyvinyl alcohol）、ＰＶＣ（polyvinyl chloride）、ＰＶＡ（polyvinyl alcohol）、ＰＥＴ（Polyethyleneterephthalate）等のバリア性の高い樹脂に吸着剤を練り込んだ材料によって吸着層２３を形成し、吸着性と共にバリア性も有する吸着層としても良い。
【００７７】
また、第１のバリア層２２及び第２のバリア層２４について、アルミニウム蒸着層からなるものとして説明した。しかしながら、同じアルミニウムを材料としていても、アルミニウム箔層によりバリア層を構成しても良い。
【００７８】
アルミニウム箔層は、アルミニウム蒸着層と比較すると通常は膜厚が大きい。よって、水分及びガスに対するバリア性の観点からはアルミニウム箔層の方が優れている。しかしながら、外包材の他の層を構成する樹脂等に比べてアルミニウムは熱伝導率が高いので、断熱性の観点からは膜厚の薄いアルミニウム蒸着層の方が優れている。
【００７９】
従って、真空断熱材に求められる性能に従って、第１のバリア層２２及び第２のバリア層２４を個別にアルミニウム箔層又はアルミニウム蒸着層に設定すればよい。
【００８０】
尚、アルミニウム蒸着層の膜厚は０．０１μｍ以上で且つ１μｍ以下程度、アルミニウム箔層の膜厚は１μｍ以上で且つ１０μｍ以下程度である。
【００８１】
また、図４に示すように、外包材１１とは別に、断熱芯材１２を包むように吸着シート６１を設けても良い。これにより、外包材１１では侵入を防ぐことのできなかった水分及びガスを吸着することができる。例えば、外包材１１にピンホールが生じて該ピンホールから水分及びガスが侵入した場合も、これを吸着することによって真空断熱材１０の断熱性劣化を抑制することができる。吸着シート６１としては、外包材１１の吸着層２３と同様に、酸化カルシウム等を用いたものを使用すればよい。
【産業上の利用可能性】
【００８２】
本開示の真空断熱材及びそれに用いる外包材は、初期劣化の抑制及び使用中の性能維持に優れるので、冷蔵庫等の断熱用部材として有用である。
【符号の説明】
【００８３】
１０      真空断熱材
１１      外包材
１１ａ    外包材
１１ｂ    外包材
１２      断熱芯材
１３      吸着シート
２１      外表層
２２      第１のバリア層
２３      吸着層
２４      第２のバリア層
２５      ヒートシール層
３１      ヒートシール部
３３      吸着層
３４      ヒートシール層
３５      バリア層
３６      バリア層
４１      侵入路
４２      矢印
５１      ナイロン層
５２      ＰＥＴ層
５３      ＥＶＯＨ層
６１      吸着シート
【図１】
2014109334.tif 000003
【図２】
2014109334.tif 000004
【図３】
2014109334.tif 000005
【図４】
2014109334.tif 000006